(57)【要約】【課題】シングルナノメートルサイズの金属複合酸化物の合成方法、及び、当該合成方法により得られる金属複合酸化物を提供する。【解決手段】分散剤を添加した後の平均粒径が１０ｎｍ以下のセリア複合酸化物微粒子コロイドと、分散剤を添加した後の平均粒径が１０ｎｍ以下のアルミナ微粒子コロイドとを別々に高速攪拌装置に導入する工程と、前記高速攪拌装置に導入した前記セリア複合酸化物微粒子及び前記アルミナ微粒子を、微小空間で反応させ、アルミナ−セリア複合酸化物微粒子を合成する工程と、前記アルミナ−セリア複合酸化物微粒子に１７０００ｓｅｃ−１以上のせん断力を加える工程と、を有することを特徴とする、金属複合酸化物の合成方法。【選択図】図１
2011140432.tif 000002
【特許請求の範囲】
【請求項１】
分散剤を添加した後の平均粒径が１０ｎｍ以下のセリア複合酸化物微粒子コロイドと、分散剤を添加した後の平均粒径が１０ｎｍ以下のアルミナ微粒子コロイドとを別々に高速攪拌装置に導入する工程と、
前記高速攪拌装置に導入した前記セリア複合酸化物微粒子及び前記アルミナ微粒子を、微小空間で反応させ、アルミナ−セリア複合酸化物微粒子を合成する工程と、
前記アルミナ−セリア複合酸化物微粒子に１７０００ｓｅｃ−１以上のせん断力を加える工程と、を有することを特徴とする、金属複合酸化物の合成方法。
【請求項２】
前記せん断力を加える工程後において、前記アルミナ−セリア複合酸化物微粒子を含む溶液のｐＨの値が、前記アルミナ−セリア複合酸化物微粒子が１０ｎｍ以下の平均粒径を維持できるｐＨの値である、請求項１に記載の金属複合酸化物の合成方法。
【請求項３】
前記ｐＨの値が０．５〜１．５の範囲内である、請求項２に記載の金属複合酸化物の合成方法。
【請求項４】
前記請求項１乃至３のいずれか一項に記載の金属複合酸化物の合成方法により合成されることを特徴とする、金属複合酸化物。
【請求項５】
ｐＨの値が０．５〜１．５の範囲内である、請求項４に記載の金属複合酸化物。
【発明の詳細な説明】
【技術分野】
【０００１】
本発明は、シングルナノメートルサイズの金属複合酸化物の合成方法、及び、当該合成方法により得られる金属複合酸化物に関する。
【背景技術】
【０００２】
近年、ナノテクノロジーに対する期待が高まっており、その内の一つの研究分野としてナノコンポジット材料を用いた材料開発が盛んに行われている。従来のコンポジット材料における分散相のサイズはせいぜいミクロンオーダーであり、そこから予測できる性能は複合則で予測できるレベルでしかなかった。しかし、ナノコンポジット材料においては、バルク材料とは異なる量子サイズ効果が現れ、原子間又は分子間相互作用が材料の特性に強く影響すること、及びマトリックスとの界面が飛躍的に増大すること等から、従来のコンポジット材料を遥かに凌駕する機能の発現が期待できる。
【０００３】
ここで、ナノメートルサイズとは、一般的には、１ｎｍ〜数十ｎｍのサイズのことを指す。これに対し、近年注目を集めているシングルナノメートルサイズとは、１ｎｍ〜１０ｎｍのサイズを指し、このようなサイズを持つ微粒子は、数十ｎｍのサイズを持つ微粒子と比較して、量子サイズ効果が大きく、新規材料としての機能発現効果が期待されている。
【０００４】
金属複合酸化物微粒子を作製する技術は、その応用を含めてこれまでにもいくつか知られている。特許文献１には、活性アルミナの一次粒子と、Ｃｅ、Ｚｒ、及びＣｅ以外の希土類金属Ｒを含有する複合酸化物の一次粒子とが互いに混ざり合って二次粒子を形成するように凝集してなり、上記複合酸化物の一次粒子にはＣｅＯ２が２０ｍｏｌ％以上６０ｍｏｌ％以下の割合で含まれていることを特徴とする排ガス成分浄化用触媒材が開示されている。
【先行技術文献】
【特許文献】
【０００５】
【特許文献１】特開２００９−０９０２３５号公報
【発明の概要】
【発明が解決しようとする課題】
【０００６】
特許文献１に開示された排ガス成分浄化用触媒材は、一次粒子が凝集してなる二次粒子からなる。このような二次凝集により形成された微粒子は、優に数十ｎｍのサイズを超える微粒子であり、シングルナノメートルサイズを有する微粒子ではない。
本発明は、上記実状を鑑みて成し遂げられたものであり、シングルナノメートルサイズの金属複合酸化物の合成方法、及び、当該合成方法により得られる金属複合酸化物を提供することを目的とする。
【課題を解決するための手段】
【０００７】
本発明の金属複合酸化物の合成方法は、分散剤を添加した後の平均粒径が１０ｎｍ以下のセリア複合酸化物微粒子コロイドと、分散剤を添加した後の平均粒径が１０ｎｍ以下のアルミナ微粒子コロイドとを別々に高速攪拌装置に導入する工程と、前記高速攪拌装置に導入した前記セリア複合酸化物微粒子及び前記アルミナ微粒子を、微小空間で反応させ、アルミナ−セリア複合酸化物微粒子を合成する工程と、前記アルミナ−セリア複合酸化物微粒子に１７０００ｓｅｃ−１以上のせん断力を加える工程と、を有することを特徴とする。
【０００８】
このような構成の金属複合酸化物の合成方法は、前記セリア複合酸化物微粒子コロイドと、前記アルミナ微粒子コロイドという、２つの異なるシングルナノメートルサイズの微粒子コロイドから、シングルナノメートルサイズの金属複合酸化物微粒子を合成することができる。また、このような構成の金属複合酸化物の合成方法は、前記高速攪拌装置により、従来法よりも均一に混合・攪拌した結果、シングルナノメートルサイズの金属複合酸化物微粒子を均一な組成で合成することができる。
【０００９】
本発明の金属複合酸化物の合成方法は、前記せん断力を加える工程後において、前記アルミナ−セリア複合酸化物微粒子を含む溶液のｐＨの値が、前記アルミナ−セリア複合酸化物微粒子が１０ｎｍ以下の平均粒径を維持できるｐＨの値であることが好ましい。
【００１０】
このような構成の金属複合酸化物の合成方法は、最適なｐＨの値を設定することにより、得られる前記金属複合酸化物微粒子が互いに凝集を起こすことなく、シングルナノメートルサイズを維持することができる。
【００１１】
本発明の金属複合酸化物の合成方法は、前記ｐＨの値が０．５〜１．５の範囲内であることが好ましい。
【００１２】
本発明の金属複合酸化物は、上記合成方法により合成されることを特徴とする。
【００１３】
このような金属複合酸化物は、従来共沈法、又は従来混合攪拌法で作製された金属複合酸化物よりも大きい比表面積を有する。
【００１４】
本発明の金属複合酸化物は、ｐＨの値が０．５〜１．５の範囲内であることが好ましい。
【発明の効果】
【００１５】
本発明によれば、前記セリア複合酸化物微粒子コロイドと、前記アルミナ微粒子コロイドという、２つの異なるシングルナノメートルサイズの微粒子コロイドから、シングルナノメートルサイズの金属複合酸化物微粒子を合成することができる。また、本発明によれば、前記高速攪拌装置により、従来法よりも均一に混合・攪拌した結果、シングルナノメートルサイズの金属複合酸化物微粒子を均一な組成で合成することができる。
【図面の簡単な説明】
【００１６】
【図１】実施例１と比較例２の金属複合酸化物微粒子コロイドの粒度分布を示したグラフである。
【図２】混合・攪拌後のｐＨが１．０である金属複合酸化物微粒子コロイド（実施例４）の粒度分布を示したグラフである。
【図３】縦軸に粒径値、横軸にｐＨをとったグラフであり、実線がセリア−ジルコニア−イットリア複合シングルナノ粒子の粒径を、破線がアルミナシングルナノ粒子の粒径をそれぞれ示したグラフである。
【図４】比較例３と比較例４の金属複合酸化物微粒子コロイドの粒度分布を示したグラフである。
【図５】混合・攪拌後のｐＨが３．０である金属複合酸化物微粒子コロイド（比較例４）の粒度分布を示したグラフである。
【図６】混合・攪拌後のｐＨが２．０である金属複合酸化物微粒子コロイド（比較例５）の粒度分布を示したグラフである。
【発明を実施するための形態】
【００１７】
１．金属複合酸化物の合成方法
本発明の金属複合酸化物の合成方法は、分散剤を添加した後の平均粒径が１０ｎｍ以下のセリア複合酸化物微粒子コロイドと、分散剤を添加した後の平均粒径が１０ｎｍ以下のアルミナ微粒子コロイドとを別々に高速攪拌装置に導入する工程と、前記高速攪拌装置に導入した前記セリア複合酸化物微粒子及び前記アルミナ微粒子を、微小空間で反応させ、アルミナ−セリア複合酸化物微粒子を合成する工程と、前記アルミナ−セリア複合酸化物微粒子に１７０００ｓｅｃ−１以上のせん断力を加える工程と、を有することを特徴とする。
【００１８】
通常、シングルナノメートルサイズの異なる１次粒子同士をそのまま混合した場合には、微粒子同士の凝集が起こるため、混合の結果得られた微粒子の粒径をシングルナノメートルサイズに留めるのは困難であった。
発明者らは、このような凝集が起こる原因について検討した結果、従来法においては、混合が不均一であったこと、及び、混合の結果得られた微粒子がシングルナノメートルサイズであるための条件、特にｐＨの条件について検討されていなかったことを見出した。発明者らは、鋭意努力の結果、シングルナノメートルサイズの粒子同士の均一な混合方法、及び、混合後のｐＨの条件を見出し、本願発明に係る金属複合酸化物の合成方法を完成させた。
【００１９】
本発明の金属複合酸化物の合成方法は、２つの異なる微粒子コロイドを高速攪拌装置に導入する工程と、２つの異なる微粒子を微小空間で反応させる工程と、反応後の微粒子にせん断力を加える工程とを有する。
以下、本発明の上記３工程について、詳細に説明する。
【００２０】
１−１．２つの異なる微粒子コロイドを高速攪拌装置に導入する工程
本発明に係る金属複合酸化物の合成方法の第１の工程は、分散剤を添加した後の平均粒径が１０ｎｍ以下のセリア複合酸化物微粒子コロイドと、分散剤を添加した後の平均粒径が１０ｎｍ以下のアルミナ微粒子コロイドとを別々に高速攪拌装置に導入する工程である。
【００２１】
本発明でいう「高速攪拌装置」とは、少なくとも、２以上の異なる微粒子コロイド又はその溶液を別々に装置内に導入できる機構（以下、導入機構と称する場合がある。）と、２以上の異なる微粒子コロイドを反応させる反応室と、合成された金属複合酸化物微粒子に所定のせん断力を与える機構（以下、せん断機構と称する場合がある。）を備える装置であれば、特に限定されない。
【００２２】
導入機構としては、具体的には、２以上の異なる微粒子コロイド又はその溶液を独立に供給できる装置、及び、当該溶液供給装置から供給される原料溶液を反応室へと運搬するノズルという構成が例示できる。
反応室とは、異なる微粒子コロイドを反応させる微小空間を有していれば、特に限定されない。ここで、「微小空間」とは、少なくとも１つのセリア複合酸化物微粒子と、少なくとも１つのアルミナ微粒子とを反応させ、アルミナ−セリア複合酸化物微粒子を得ることができるのに十分な容積を持つ空間をいう。反応室は、具体的には、原料である微粒子の導入路及び目的生成物である微粒子の排出路を除いて密閉された空間であることが好ましく、また、少なくとも数ナノ立方メートル〜数マイクロ立方メートルの容積を持つ空間であることが好ましい。
せん断機構としては、具体的には、高速攪拌機構を例示することができる。高速攪拌機構の具体例としては、高速回転可能なローターとステーターを備えたホモジナイザーを挙げることができる。ローターの回転数は可変であることが好ましく、且つ、少なくともローターの攪拌回転数が３２００ｒｐｍ以上（せん断速度に換算して１７０００ｓｅｃ−１に相当）に設定できることが好ましい。
【００２３】
本工程に用いることができるセリア複合酸化物は、少なくともセリウム（Ｃｅ）元素及び酸素元素を含み、さらに他の元素を含む化合物であれば特に限定されない。この場合、当該他の元素としては、スカンジウム、イットリウム等の希土類元素、チタン、ジルコニウム、ハフニウム等の第４族元素等を用いることができる。セリア複合酸化物の具体例としては、セリア−ジルコニア−イットリア複合酸化物（ＣｅＯ２−ＺｒＯ２−Ｙ２Ｏ３）、ＣｅＯ２−ＺｒＯ２−Ｐｒ２Ｏ３、ＣｅＯ２−ＺｒＯ２−Ｌａ２Ｏ３−Ｙ２Ｏ３、ＣｅＯ２−ＺｒＯ２−Ｌａ２Ｏ３−Ｙ２Ｏ３−Ｎｄ２Ｏ３が挙げられる。
【００２４】
以下、本工程に用いることができる、分散剤を添加した後の平均粒径が１０ｎｍ以下のセリア−ジルコニア−イットリア複合酸化物の調製方法の典型例について詳細に述べる。なお、本調製方法は必ずしも当該典型例のみに限定されるものではなく、結果として分散剤を添加した後の平均粒径が１０ｎｍ以下のセリア−ジルコニア−イットリア複合酸化物が得られる調整方法であれば、本典型例と異なる方法を用いてもよい。
まず、原料液としてセリウムイオンを有する溶液、ジルコニウムイオンを有する溶液、イットリウムイオンを有する溶液をそれぞれ用意する。なお、以下「溶液」という場合には、溶媒は特に限定されないが、例えば、水等を溶媒とする水溶液を挙げることができる。
セリウムイオンを有する溶液としては、具体的には、酢酸セリウム溶液、硝酸セリウム溶液、塩化セリウム溶液、シュウ酸セリウム溶液、クエン酸セリウム溶液、硝酸二アンモニウムセリウム（ＩＶ）（（ＮＨ４）２Ｃｅ（ＮＯ３）６）溶液等が挙げられる。
ジルコニウムイオンを有する溶液としては、具体的には、オキシ酢酸ジルコニウム溶液、オキシ硝酸ジルコニウム溶液、オキシ塩化ジルコニウム溶液、シュウ酸ジルコニウム溶液、クエン酸ジルコニウム溶液等が挙げられる。
イットリウムイオンを有する溶液としては、具体的には、酢酸イットリウム溶液、硝酸イットリウム溶液、塩化イットリウム溶液、シュウ酸イットリウム溶液、クエン酸イットリウム溶液等が挙げられる。
次に、セリウムイオンを有する溶液、ジルコニウムイオンを有する溶液、イットリウムイオンを有する溶液を、分散剤、中和剤及びｐＨ調整剤等と混合・攪拌して、平均粒径が１０ｎｍ以下のセリア−ジルコニア−イットリア複合酸化物溶液を調製する。なお、混合・攪拌には上述した高速攪拌装置を用いることもできる。
この時使用できる分散剤としては、ポリエチレンイミン（ＰＥＩ）、ポリビニルピロリドン等のアミン系の分散剤や、ポリアクリル酸、カルボキシメチルセルロース等の、分子中にカルボン酸基を有する炭化水素系の高分子分散剤、ポバール（ポリビニルアルコール）、或いは、１分子中に、ポリエチレンイミン部分とポリエチレンオキサイド部分とを有する共重合体等の、極性基を有する高分子分散剤等が挙げられる。また、その分子量は、１００，０００以下であるのが好ましい。
この時使用できる中和剤としては、無機塩溶液、無機酸又は無機塩基であれば特に限定されないが、具体的には、酢酸アンモニウム又はその水溶液、硝酸アンモニウム又はその水溶液、過酸化水素水、アンモニア又はその水溶液、塩化アンモニウム又はその水溶液、水酸化ナトリウム又はその水溶液、水酸化カリウム又はその水溶液、塩酸、シュウ酸、クエン酸等又はこれらの混合溶液が挙げられる。また、この時使用できるｐＨ調整剤としては、無機酸又は無機塩基であれば特に限定されないが、具体的には、酢酸、硝酸等又はこれらの混合溶液が挙げられる。なお、ｐＨ調整法としては、中和剤に予めｐＨ調整剤を混合しておくことが好ましい。
このように調製した分散剤を添加したセリア複合酸化物微粒子コロイドの平均粒径が、実際に１０ｎｍ以下であることは、動的光散乱法による粒度分布測定装置を用いることによって確認できる。
【００２５】
本工程に用いることができる、分散剤を添加した後の平均粒径が１０ｎｍ以下のアルミナ微粒子コロイドの製造方法は、特に限定されないが、例えば、原料液としてアルミニウムイオンを有する溶液を、分散剤、中和剤及びｐＨ調整剤等と混合・攪拌して調製することができる。なお、混合・攪拌には上述した高速攪拌装置を用いることもできる。
この時使用できるアルミニウムイオンを有する溶液としては、硝酸アルミニウム溶液、塩化アルミニウム溶液、酢酸アルミニウム溶液、シュウ酸アルミニウム溶液、クエン酸アルミニウム溶液等が挙げられる。また、この時使用できる分散剤、中和剤、ｐＨ調整剤としては、上述したものを用いることができる。なお、ｐＨ調整は、中和剤に予めｐＨ調整剤を混合しておくことが好ましい。
このように調製した分散剤を添加したアルミナ微粒子コロイドの平均粒径が、実際に１０ｎｍ以下であることは、動的光散乱法による粒度分布測定装置を用いることによって確認できる。
【００２６】
１−２．２つの異なる微粒子を微小空間で反応させる工程
本発明に係る金属複合酸化物の合成方法の第２の工程は、高速攪拌装置に導入したセリア複合酸化物微粒子及びアルミナ微粒子を、微小空間で反応させる工程である。
ここで、「微小空間」とは、上述した高速攪拌装置内の微小空間を指す。なお、反応時間はおおよそ０．１〜１０ミリ秒、反応温度は１５〜４０℃であることが好ましい。
【００２７】
１−３．反応後の微粒子にせん断力を加える工程
本発明に係る金属複合酸化物の合成方法の第３の工程は、上述した反応工程後に得られた金属複合酸化物微粒子コロイドに１７０００ｓｅｃ−１以上のせん断力を加える工程である。
せん断力を加える方法は、特に限定されないが、具体的には、上述した高速攪拌装置中の高速攪拌機構による攪拌を例示することができる。
【００２８】
せん断力を加える工程後において、アルミナ−セリア複合酸化物微粒子を含む溶液のｐＨの値が、アルミナ−セリア複合酸化物微粒子が１０ｎｍ以下の平均粒径を維持できるｐＨの値であることが好ましい。このように最適なｐＨの値を設定することにより、得られる金属複合酸化物微粒子が、互いに凝集を起こすことなく、シングルナノメートルサイズを維持することができる。
【００２９】
より具体的には、せん断力を加える工程後において、アルミナ−セリア複合酸化物微粒子を含む溶液のｐＨの値が、０．５〜１．５の範囲内であることが好ましい。
仮に当該ｐＨの値を０．５未満とすると、強酸性条件下において主にＰＥＩの凝集が生じるため、平均粒径が１０ｎｍ以下のアルミナ−セリア複合酸化物微粒子を合成することが難しい。また仮に当該ｐＨの値を１．５を超える値とすると、後述する実施例において示すように、アルミナ−セリア複合酸化物微粒子の安定性が低いため、１０ｎｍ以下の平均粒径を長時間維持することが難しい。
ｐＨ調整方法は特に限定されない。ｐＨ調整方法の具体例としては、混合前のアルミナシングルナノ粒子コロイド及び／又はセリア複合酸化物シングルナノ粒子コロイドに、予め上述した中和剤及び／又はｐＨ調整剤を加える方法が挙げられる。
せん断力を加える工程後において、アルミナ−セリア複合酸化物微粒子を含む溶液のｐＨの値は、０．５〜１．２の範囲内であることが特に好ましく、０．８〜１．２の範囲内であることが最も好ましい。
【００３０】
２．金属複合酸化物
本発明の金属複合酸化物は、上述した合成方法により合成されることを特徴とする。
【００３１】
上述したように、本発明に係る金属複合酸化物の合成方法によって、シングルナノメートルサイズの金属複合酸化物を得ることができる。このようなシングルナノメートルサイズの金属複合酸化物は、様々な物性を示すことが期待される。特に、後述する実施例において示すように、本発明に係る金属複合酸化物の比表面積は、従来の共沈法、又は従来の攪拌混合法によって得られた複合酸化物の比表面積よりも大きいことが初めて見出された。
なお、１０ｎｍ以下の平均粒径を長時間保つことができるという観点から、本発明の金属複合酸化物は、ｐＨの値が０．５〜１．５の範囲内であることが好ましい。
【実施例】
【００３２】
１．金属複合酸化物の合成
［実施例１］
まず、アルミナシングルナノ粒子の合成を行った。原料液として、硝酸アルミニウム（Ａｌ（ＮＯ３）３・９Ｈ２Ｏ）（和光純薬工業株式会社製）を出発原料として、当該出発原料の水溶液を調製した。また、中和剤としての硝酸アンモニウム溶液（ＮＨ４ＮＯ３）（和光純薬工業株式会社製）に、分散剤としてのポリエチレンイミン（ＰＥＩ）（和光純薬工業株式会社製）を加えた、中和剤・分散剤混合溶液を調製した。ｐＨ調整は、中和剤・分散剤混合溶液に硝酸を加えることにより行った。原料液及び中和剤・分散剤混合溶液を、高速攪拌装置で混合・攪拌することでＡｌ２Ｏ３粒子コロイドを得た。動的光散乱法による粒度分布測定装置（ＥＬＳ−Ｚ：大塚電子株式会社製）により、このコロイド中に、粒径２．３±０．７ｎｍの単分散なシングルナノ粒子が生成していることを確認した。
この高速攪拌装置は、高速攪拌機構、ノズル、溶液供給装置から構成され、高速攪拌機構は高速回転可能なローターとステーターを備えたホモジナイザーであり、ノズルは高速攪拌領域に配置され、原料液及び中和剤・分散剤混合溶液を独立に導入できる機能を有し、溶液供給装置はノズルに接続されている。
【００３３】
次に、セリア−ジルコニア−イットリア複合シングルナノ粒子の合成を行った。原料液として、酢酸セリウム（Ｃｅ（ＣＨ３ＣＯ２）２・Ｈ２Ｏ）（キシダ化学株式会社製）、オキシ酢酸ジルコニウム（ＺｒＯ（ＣＨ３ＣＯ２）２）（キシダ化学株式会社製）、酢酸イットリウム（Ｙ（ＣＨ３ＣＯ２）３・４Ｈ２Ｏ）（和光純薬工業株式会社製）を出発原料として、当該出発原料の混合水溶液を調製した。また、中和剤としての酢酸アンモニウム溶液（ＣＨ３ＣＯ２ＮＨ４）（和光純薬工業株式会社製）に、分散剤としてのポリエチレンイミン（ＰＥＩ）と過酸化水素水（Ｈ２Ｏ２）（和光純薬工業株式会社製）を加えた、中和剤・分散剤混合溶液を調製した。ｐＨ調整は、中和剤・分散剤混合溶液に酢酸を加えることにより行った。原料液及び中和剤・分散剤混合溶液を、高速攪拌装置で混合・攪拌することでセリア−ジルコニア−イットリア複合シングルナノ粒子コロイドを得た。動的光散乱法による粒度分布測定装置により、このコロイド中に、粒径２．１±０．６ｎｍの単分散なシングルナノ粒子が生成していることを確認した。
【００３４】
続いて、粒子としてアルミナシングルナノ粒子とセリア−ジルコニア−イットリア複合シングルナノ粒子の質量比が１：１となるようにコロイドを必要量用意した後、高速攪拌装置により混合した。アルミナシングルナノ粒子を含む溶液、セリア−ジルコニア−イットリア複合シングルナノ粒子を含む溶液の送液速度はそれぞれ２．５ｍＬ／分とした。また、攪拌回転数は３２００ｒｐｍとした。この回転数は、せん断速度に換算して１７０００ｓｅｃ−１に相当する。混合後のコロイドを４００℃まで段階的に昇温することでポリエチレンイミンを分解し、続いて１０００℃、５時間の条件で焼成することによって粉末サンプルを得た。
【００３５】
［実施例２］
アルミナシングルナノ粒子の合成は、上述した実施例１と同様である。
次に、セリア−ジルコニア−イットリア複合シングルナノ粒子の合成を行った。原料液として硝酸二アンモニウムセリウム（ＩＶ）（（ＮＨ４）２Ｃｅ（ＮＯ３）６）（和光純薬工業株式会社製）、オキシ硝酸ジルコニウム二水和物（ＺｒＯ（ＮＯ３）２・２Ｈ２Ｏ）（和光純薬工業株式会社製）、硝酸イットリウム六水和物（Ｙ（ＮＯ３）３・６Ｈ２Ｏ）（関東化学株式会社製）を出発原料として、当該出発原料の混合水溶液を調製した。また、中和剤としての硝酸アンモニウム溶液に分散剤としてのポリエチレンイミン（ＰＥＩ）を加えた、中和剤・分散剤混合溶液を調製した。ｐＨ調整は、中和剤・分散剤混合溶液に硝酸を加えることにより行った。原料液及び中和剤・分散剤混合溶液を、高速攪拌装置で混合・攪拌することでセリア−ジルコニア−イットリア複合シングルナノ粒子コロイドを得た。このセリア−ジルコニア−イットリア複合シングルナノ粒子コロイドがシングルナノメートルサイズであることは、動的光散乱法による粒度分布測定装置により確認した。
さらに、粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが１．５となるようにｐＨ調整した後、実施例１と同様の方法で混合・攪拌した。その後、実施例１と同様の方法で焼成し、粉末サンプルを得た。
【００３６】
［実施例３］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが１．２となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００３７】
［実施例４］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが１．０となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００３８】
［実施例５］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが０．８となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００３９】
［実施例６］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが０．５となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４０】
［比較例１］
従来の共沈法に従い、金属複合酸化物を合成した。原料液として、硝酸アルミニウム、硝酸セリウム、オキシ硝酸ジルコニウム、硝酸イットリウムを混合した混合溶液を調製した。
アンモニア水を中和剤とし、上記原料液に中和剤を添加混合して、複合沈殿粒子を生成した。動的光散乱法による粒度分布測定装置により確認したところ、この沈殿粒子の粒径は、０．１〜１０μｍの範囲で幅広く分布していた。これを遠心分離器にかけて上澄み液を除去した。この上澄み液を除去した沈殿脱水物にさらにイオン交換水を加えて攪拌し、再び遠心分離器にかけて上澄み液を除去するといった、水洗・脱水操作を数回繰り返した。この沈殿脱水物を乾燥させた後、１０００℃、５時間の条件で焼成することによって粉末サンプルを得た。
【００４１】
［比較例２］
アルミナシングルナノ粒子の合成、及び、セリア−ジルコニア−イットリア複合シングルナノ粒子の合成は、上述した実施例１と同様である。
これら２種のコロイドを独立に溶液供給装置を用いてビーカー中に導入した。ビーカー内に入ったコロイドを、スターラーによって混合し、コロイド溶液導入終了後も５時間攪拌し続けた。このとき、スターラーの回転速度は２０００ｒｐｍとした。攪拌終了後のコロイド溶液を４００℃まで段階的に昇温することでポリエチレンイミンを分解し、続いて１０００℃、５時間の条件で焼成することによって粉末サンプルを得た。
【００４２】
［比較例３］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが３．５となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４３】
［比較例４］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが３．０となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４４】
［比較例５］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが２．０となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４５】
［比較例６］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが１．８となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４６】
［比較例７］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが１．６となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４７】
［比較例８］
アルミナシングルナノ粒子の合成は、上述した実施例１と同様である。
セリア−ジルコニア−イットリア複合シングルナノ粒子の合成は、上述した実施例２と同様である。
粒子としてアルミナシングルナノ粒子とセリア−ジルコニア−イットリア複合シングルナノ粒子の質量比が１：１となるようにコロイドを必要量用意し、且つ、混合後のコロイド溶液のｐＨが０．３となるように、予めアルミナシングルナノ粒子コロイドに硝酸を加えてｐＨ調整した後、実施例１と同様の方法で混合・攪拌した。その後、実施例１と同様の方法で焼成し、粉末サンプルを得た。
【００４８】
２．金属複合酸化物微粒子の比表面積比較
実施例１、比較例１及び比較例２の金属複合酸化物微粒子について、窒素吸着法による細孔分布測定を行い、比表面積を算出した。表１は、これらの金属複合酸化物微粒子の比表面積をまとめた表である。
【００４９】
【表１】
2011140432.tif 000003
【００５０】
表１から分かるように、従来の共沈法に従い合成した金属複合酸化物微粒子（比較例１）の比表面積が６６．１ｍ２／ｇ、従来のスターラー混合法に従い合成した金属複合酸化物微粒子（比較例２）の比表面積が１０１ｍ２／ｇであったのに対し、本発明の合成方法により得られた金属複合酸化物微粒子（実施例１）の比表面積は１４１ｍ２／ｇであった。この結果から、本発明に係る金属複合酸化物微粒子は、従来の金属複合酸化物微粒子より大きな比表面積を持つ新規材料であることが分かった。
【００５１】
３．金属複合酸化物微粒子コロイドの粒度分布測定
実施例１、及び、比較例２乃至比較例４の金属複合酸化物微粒子コロイドについて、粒度分布測定を行った。粒度分布測定は、動的光散乱法による粒度分布測定装置により行った。
図１は、実施例１と比較例２の金属複合酸化物微粒子コロイドの粒度分布を示したグラフである。この図から分かるように、従来法であるスターラー混合法で作製した金属複合酸化物微粒子コロイド（比較例２）の平均粒径は２０ｎｍ程度であったのに対し、本発明に係る合成方法により得られた金属複合酸化物微粒子コロイド（実施例１）の平均粒径は１〜２ｎｍであった。この結果より、本発明に係る合成方法は、従来法では不可能であった２種類以上のシングルナノメートルサイズの粒子を反応させて、シングルナノメートルサイズの新しい微粒子を合成できることが明らかとなった。
【００５２】
図４は、比較例３と比較例４の金属複合酸化物微粒子コロイドの粒度分布を示したグラフである。この図から分かるように、混合・攪拌後のｐＨが３．５である金属複合酸化物微粒子コロイド（比較例３）の平均粒径が１０ｎｍ程度であったのに対し、混合・攪拌後のｐＨが３．０である金属複合酸化物微粒子コロイド（比較例４）の平均粒径は１．８ｎｍであった。
この結果は、原料であるアルミナシングルナノ粒子、及び、セリア−ジルコニア−イットリア複合シングルナノ粒子の各微粒子の凝集し易さが、ｐＨによって異なることに基づくものと考えられる。図３は、縦軸に粒径値、横軸にｐＨをとったグラフであり、実線がセリア−ジルコニア−イットリア複合シングルナノ粒子の粒径を、破線がアルミナシングルナノ粒子の粒径をそれぞれ示したグラフである。これらのグラフから分かるように、アルミナシングルナノ粒子の粒径はｐＨによってそれほど変動はないものの、セリア−ジルコニア−イットリア複合シングルナノ粒子の粒径は、特にｐＨが３を超える範囲で急激に増加した。
【００５３】
４．金属複合酸化物微粒子の粒径変化
実施例２乃至実施例６、及び、比較例４乃至比較例８の金属複合酸化物微粒子について、粒径の経時変化を調べた。粒径測定は、動的光散乱法による粒度分布測定装置により行った。
図５は、混合・攪拌後のｐＨが３．０である金属複合酸化物微粒子コロイド（比較例４）の粒度分布を示したグラフである。図６は、混合・攪拌後のｐＨが２．０である金属複合酸化物微粒子コロイド（比較例５）の粒度分布を示したグラフである。両グラフ中、黒菱形のプロットは混合直後の粒度分布を、白四角のプロットは混合した後１日経過後の粒度分布を、それぞれ示す。
図から分かるように、比較例４及び比較例５の金属複合酸化物微粒子コロイドは、いずれも、混合直後には１０ｎｍ以下の平均粒径を保っていた。しかし、いずれの金属複合酸化物微粒子コロイドも、混合した後１日経過後には凝集が起こり、平均粒径は４０ｎｍ以上となった。
【００５４】
図２は、混合・攪拌後のｐＨが１．０である金属複合酸化物微粒子コロイド（実施例４）の粒度分布を示したグラフである。グラフ中、黒菱形のプロットは混合直後の粒度分布を、白四角のプロットは混合した後１日経過後の粒度分布を、白三角のプロットは混合した後７日経過後の粒度分布を、それぞれ示す。
図から分かるように、実施例４の金属複合酸化物微粒子コロイドは、比較例４及び比較例５の金属複合酸化物微粒子コロイドとは異なり、混合直後のみならず、混合した後７日経過後においても、１０ｎｍ以下の平均粒径を保っていた。
【００５５】
表２は、実施例２乃至実施例６、及び、比較例５乃至比較例８の金属複合酸化物微粒子について、混合・攪拌後のｐＨ、混合直後の平均粒径及び混合した後７日経過後の平均粒径、並びに判定結果をまとめた表である。なお判定基準としては、平均粒径が１０ｎｍ以下である場合は○、平均粒径が１０ｎｍを超える場合は×とした。
【００５６】
【表２】
2011140432.tif 000004
【００５７】
表２から分かるように、混合・攪拌後のｐＨが２．０〜１．６である金属複合酸化物微粒子コロイド（比較例５乃至比較例７）は、混合直後は３ｎｍ未満の平均粒径を保っていたが、混合した後７日経過後の平均粒径が１０ｎｍを超えた。これは、混合・攪拌後のｐＨが１．６以上においては、金属複合酸化物微粒子コロイドの安定性が低いことを示唆している。
また、混合・攪拌後のｐＨが０．３である金属複合酸化物微粒子コロイド（比較例８）は、混合直後の平均粒径が２００ｎｍを超えた。比較例８のコロイドは、白色沈殿の形成が目視で確認された。このような白色沈殿は、ｐＨが０．３以下となるようにアルミナシングルナノ粒子を合成した場合、及び、ｐＨが０．３以下となるようにセリア−ジルコニア−イットリア複合シングルナノ粒子を合成した場合のいずれにおいても確認された。したがって、ｐＨが０．３以下の条件においては、ＰＥＩの凝集が生じ、その結果平均粒径が増大すると示唆される。
【００５８】
一方、表２から分かるように、混合・攪拌後のｐＨが１．５〜０．５である金属複合酸化物微粒子コロイド（実施例２乃至実施例６）は、混合直後、及び、混合した後７日経過後のいずれにおいても、３ｎｍ未満の平均粒径を保っていた。したがって、本発明の金属複合酸化物微粒子コロイドは、混合・攪拌後のｐＨが０．５〜１．５となるようにｐＨ調整を行うことによって、１０ｎｍ未満の平均粒径を維持できることが分かる。
【図１】
2011140432.tif 000005
【図２】
2011140432.tif 000006
【図３】
2011140432.tif 000007
【図４】
2011140432.tif 000008
【図５】
2011140432.tif 000009
【図６】
2011140432.tif 000010